(57)【要約】【課題】キズやブロッキングの発生を抑えながら、塗膜の加工性を向上させ、深絞り比の高いコンデンサケースなどの製造に好適な樹脂被覆アルミニウム板を提供する。【解決手段】純アルミニウムまたはアルミニウム合金の表面に陽極酸化皮膜が形成されているとともに、この陽極酸化皮膜上に膜厚２０μｍ以下の樹脂膜が形成されてなる樹脂被覆アルミニウム板であって、前記樹脂膜は、エポキシ系樹脂を主成分とし、添加剤としてメラミン系樹脂をこの樹脂膜の総重量に対して１〜１５質量％の割合で含み、前記樹脂膜において、最表面から前記膜厚の１０％以内の範囲を表層部、この表層部を除いた部分を深層部とし、Ｘ線光電子分光により求めたメラミン系樹脂由来の炭素濃度を、前記表層部においてＣｓ、前記深層部においてＣｉとすると、１．５＜（Ｃｓ／Ｃｉ）≦２０である。【選択図】図１
2015136890.tif 000002
【特許請求の範囲】
【請求項１】
純アルミニウムまたはアルミニウム合金の表面に陽極酸化皮膜が形成されているとともに、この陽極酸化皮膜上に膜厚２０μｍ以下の樹脂膜が形成されてなる樹脂被覆アルミニウム板であって、
前記樹脂膜は、エポキシ系樹脂を主成分とし、添加剤としてメラミン系樹脂をこの樹脂膜の総重量に対して１〜１５質量％の割合で含み、
前記樹脂膜において、最表面から前記膜厚の１０％以内の範囲を表層部、この表層部を除いた部分を深層部とし、
Ｘ線光電子分光により求めたメラミン系樹脂由来の炭素濃度を、前記表層部においてＣｓ、前記深層部においてＣｉとすると、１．５＜（Ｃｓ／Ｃｉ）≦２０であることを特徴とする樹脂被覆アルミニウム板。
【請求項２】
前記エポキシ系樹脂が５〜３０％の変性部分を含み、その変性種がポリエステル変性またはウレタン変性であることを特徴とする請求項１に記載の樹脂被覆アルミニウム板。
【請求項３】
前記陽極酸化皮膜が、２０〜１５０ｎｍの膜厚の有孔率５％以下の無孔質陽極酸化皮膜であり、前記樹脂膜は、前記無孔質陽極酸化皮膜上に０．５ｍｇ／ｍ2〜１０ｍｇ／ｍ2の塗布量のシランカップリング剤を介して設けられていることを特徴とする請求項１または２に記載の樹脂被覆アルミニウム板。
【請求項４】
請求項１のいずれかに記載の樹脂被覆アルミニウム板を製造する方法であって、
純アルミニウムまたはアルミニウム合金を陽極酸化して陽極酸化皮膜を形成し、
前記陽極酸化皮膜上に、エポキシ系樹脂を主成分とし、添加剤としてメラミン系樹脂を前記樹脂膜の総重量に対して５〜１５質量％の割合で含む塗料を塗布した後に
２００℃〜３００℃で1回目の加熱処理を行い、その後、冷却した後に、前記1回目の加熱処理時の温度より１０℃以上低い１５０℃〜２９０℃の温度で２回目の加熱処理を前記1回目の加熱処理より３０％以上長い時間行うことにより、前記樹脂膜を形成することを特徴とする樹脂被覆アルミニウム板の製造方法。
【請求項５】
前記塗料にポリプロピレンワックスを０．１質量％〜１０質量％含有させておくことを特徴とする請求項４記載の樹脂被覆アルミニウム板の製造方法
【請求項６】
前記エポキシ系樹脂に５％〜３０％の変性部分を含有させ、その変性種をポリエステル変性またはウレタン変性とすることを特徴とする請求項４又は５に記載の樹脂被覆アルミニウム板の製造方法。
【請求項７】
前記陽極酸化皮膜を２０ｎｍ〜１５０ｎｍの膜厚の有孔率５％以下の無孔質陽極酸化皮膜とし、前記無孔質陽極酸化皮膜上に０．５ｍｇ／ｍ2〜１０ｍｇ／ｍ2の塗布量のシランカップリング剤を介して前記塗料を塗布することを特徴とする請求項４から６のいずれか一項に記載の樹脂被覆アルミニウム板の製造方法。
【発明の詳細な説明】
【技術分野】
【０００１】
本発明は、コンデンサケース、各種センサーキャップ材などの深絞り加工に用いて好適な樹脂被覆アルミニウム板及びその製造方法に関する。
【背景技術】
【０００２】
コンデンサケース、各種センサーキャップ材などの外装材には、加工性に優れるアルミニウム板が用いられる。このようなアルミニウム板の表面には、絶縁性、耐食性、印字性等の性能確保を目的に、エポキシなどの樹脂被覆が施される。樹脂被覆は、アルミニウム板の加工後に塗装またはラミネートにより形成される場合もあるが、生産性向上のため、加工前に塗装（プレコート）により形成されるのが主流になりつつある。このような樹脂被覆アルミニウム板として、例えば特許文献１〜特許文献３に記載のものがある。
【０００３】
特許文献１及び特許文献２には、化成皮膜による下地皮膜が形成されたアルミニウム板に樹脂層が形成されたものが記載されている。化成皮膜としては通常のクロメート処理等が挙げられ、樹脂としてはエポキシ系の樹脂が用いられている。
【０００４】
特許文献１では、樹脂の数平均分子量が５０００〜３００００であり、潤滑剤を樹脂１００重量部に対し０．１〜１０重量部含有し、この樹脂層の引張強度が４０Ｎ／ｍｍ2以上、伸びが２％以上、厚さが３〜３０μｍであり、樹脂被覆アルミニウム板を圧下率４０％まで圧延した場合の碁盤目試験での碁盤目残存率が６０％以上であることが記載されている。
【０００５】
特許文献２では、樹脂塗膜として、（ａ）数平均分子量３００００〜８００００、塗膜のＦＴ−ＩＲ分析において８３０ｃｍ-1の吸光度ｈ1、７５０ｃｍ-1の吸光度ｈ2の比ｈ2／ｈ1が０．１〜１０のエポキシ樹脂、（ｂ）数平均分子量７０００〜３００００、ガラス転移温度が−２０℃以上のポリエステル樹脂、（ｃ）アミノ樹脂、（ｄ）イソシアネート樹脂を含有する混合物の硬化物であり、（ａ）〜（ｄ）の合計含有量を１００質量部とすると、（ａ）７０〜９８質量部、（ｂ）０〜２０質量部、（ｃ）０〜２０質量部、（ｄ）２〜２０質量部を含有することが記載されている。
【０００６】
これら特許文献に記載のものに対して、本出願人は、純アルミニウムまたはアルミニウム合金の表面に有孔率５％以下の無孔質陽極酸化皮膜を形成し、その上層に数平均分子量が２０００〜１０００００であるエポキシ系樹脂をシランカップリング剤を介して被覆することにより、エポキシ系樹脂の密着力を高めたものを提案した（特許文献３）。この場合、無孔質陽極酸化皮膜の膜厚が３０〜２００ｎｍ、シランカップリング剤の無孔質陽極酸化皮膜上への塗布量が０．５〜１０ｍｇ／ｍ2、エポキシ系樹脂の数平均分子量が５０００〜８００００でその被覆の厚さが２〜２０μｍであるのが好ましい。
【先行技術文献】
【特許文献】
【０００７】
【特許文献１】特開２００６−３３４９１７号公報
【特許文献２】特開２０１０−１１１１１１号公報
【特許文献３】特開２０１０−１２５７２２号公報
【発明の概要】
【発明が解決しようとする課題】
【０００８】
深絞り比の高いコンデンサケースなど、高加工の用途には、樹脂被覆アルミニウム板の塗膜加工性を高める必要があり、一般には例えば硬化樹脂の柔軟性を高めることが行われる。しかしながら、被覆樹脂が軟質である場合には、樹脂被覆アルミニウム板のハンドリング時、洗浄時に当たりキズが生じたり、洗浄溶剤に対する耐侵食性が低下して樹脂が軟化することによりブロッキングが生じたりするおそれがある。
【０００９】
本発明は、キズやブロッキングの発生を抑えながら、塗膜の加工性を向上させ、深絞り比の高いコンデンサケースなどの製造に好適な樹脂被覆アルミニウム板を提供することを目的とする。
【課題を解決するための手段】
【００１０】
本発明は、純アルミニウムまたはアルミニウム合金の表面に陽極酸化皮膜が形成されているとともに、この陽極酸化皮膜上に膜厚２０μｍ以下の樹脂膜が形成されてなる樹脂被覆アルミニウム板であって、前記樹脂膜は、エポキシ系樹脂を主成分とし、添加剤としてメラミン系樹脂をこの樹脂膜の総重量に対して１〜１５質量％の割合で含み、前記樹脂膜において、最表面から前記膜厚の１０％以内の範囲を表層部、この表層部を除いた部分を深層部とし、Ｘ線光電子分光により求めたメラミン系樹脂由来の炭素濃度を、前記表層部においてＣｓ、前記深層部においてＣｉとすると、１．５＜（Ｃｓ／Ｃｉ）≦２０である。
【００１１】
樹脂の加工性を保つには、硬化を適度にする必要があるが、架橋密度が低いことにより表面の硬度が不十分となって当たりキズが生じたり、耐薬品性が劣化して洗浄ブロッキング（「くっつき」によるハンドリング性悪化）が生じたりする。これに対して、本発明では、表層に硬化性の高いメラミン系樹脂の濃縮層を形成することにより、内部の加工性を保ちながら表層の硬度・耐薬品性を向上させることができる。
【００１２】
この樹脂被覆アルミニウム板において、前記エポキシ系樹脂が５％〜３０％の変性部分を含み、その変性種がポリエステル変性またはウレタン変性であることが好ましい。
【００１３】
また、この樹脂被覆アルミニウム板において、前記陽極酸化皮膜が、２０ｎｍ〜１５０ｎｍの膜厚の有孔率５％以下の無孔質陽極酸化皮膜であり、前記樹脂膜は、前記無孔質陽極酸化皮膜上に０．５ｍｇ／ｍ2〜１０ｍｇ／ｍ2の塗布量のシランカップリング剤を介して設けられていることが好ましい。
【００１４】
本発明の樹脂被覆アルミニウム板の構成の限定理由について説明する。
［純アルミニウムまたはアルミニウム合金」
本発明では、基材として純アルミニウムまたはアルミニウム合金が用いられる。純アルミニウム基材としては純度９９．０％以上の純アルミニウムを用いることができる。また、アルミニウム合金基材としては、種々のアルミニウム合金を用いることができ、本発明としては特にその組成が限定されるものではない。好適には、１０００系、３０００系（Ａｌ−Ｍｎ系）合金、５０００系（Ａｌ−Ｍｇ系）合金などを挙げることができる。以下では、純アルミニウムまたはアルミニウム合金を単にアルミニウムと表記する。
【００１５】
［陽極酸化皮膜］
アルミニウム板の表面には、下地として陽極酸化皮膜が設けられる。この場合、陽極酸化皮膜は、２０ｎｍ〜１５０ｎｍの膜厚の有孔率５％以下の無孔質陽極酸化皮膜であるのがよい。無孔質陽極酸化皮膜とは、皮膜が均一に形成された部位の断面観察において、皮膜表面からアルミニウム素地に向けて、規則的に形成される孔（通常開口部は１ｎｍ〜１０ｎｍで皮膜厚さに対して６０％以上の深さを有する）が５％（表面から見た孔の総面積の比率）以下（孔が存在しないものも含まれる）の無孔質な皮膜である。有孔率がゼロ％の無孔質な皮膜は、有孔率が数％の皮膜に対して、格段に耐食性に優れるのでより好ましい。
【００１６】
無孔質陽極酸化皮膜が薄いと、均一な皮膜形成が難しく、樹脂との密着性が低下する。そのため、膜厚は２０ｎｍ以上が好ましい。一方、膜厚が厚いと、深絞り加工時に陽極酸化皮膜のクラックが発生し、樹脂との密着性が低下する。そのため、膜厚は１５０ｎｍ以下が好ましい。
【００１７】
［樹脂膜］
樹脂膜は、高温高湿下での耐久性・耐熱性向上、電子部品表面の絶縁性確保等のために設けられる。この樹脂膜の厚さは、性能を確保するため適切な厚さが望ましい。厚さが薄いと、ケースなどの深絞り加工時に樹脂に割れが生じやすく、性能が劣る。一方、樹脂膜が厚過ぎると経済的に不合理である。このため２０μｍ以下が好ましい。
【００１８】
変性エポキシ樹脂は、この樹脂膜自体の伸びを改善し、可塑性をさらに向上させて、密着性、耐肌荒れ性を良くする。変性の内容としては、例えば、ポリエステル変性、ウレタン変性などが挙げられる。変性率が高くなり過ぎると、耐熱性や耐溶剤性が劣化するおそれがあるので、５％〜３０％の変性率とするのが好ましい。
【００１９】
［シランカップリング剤］
無孔質陽極酸化皮膜にシランカップリング剤を塗布した上に樹脂膜が設けられていることで、無孔質陽極酸化皮膜に対してエポキシ樹脂の高い密着性が得られ、絞り比の高いケース成形が可能となる。
【００２０】
シランカップリング剤にはアミノ系、エポキシ系、アクリル系等を用いることができ、本発明としては特定のものに限定されるものではない。シランカップリング剤の塗布量は、その機能を良好にするため適量が望ましい。少ないと密着性向上の効果は認められないため、０．５ｍｇ／ｍ2以上が好ましく、１ｍｇ／ｍ2以上がより好ましい。一方、シランカップリング剤をあまりに多く塗布すると、シランカップリング剤自体の凝集力が低下する場合があり、塗膜が剥離しやすくなる。このため、１０ｍｇ／ｍ2以下が好ましく、５ｍｇ／ｍ2以下がより好ましい。
【００２１】
本発明に係る樹脂被覆アルミニウム板の製造方法は、前記樹脂被覆アルミニウム板の製造方法であって、純アルミニウムまたはアルミニウム合金を陽極酸化して陽極酸化皮膜を形成し、前記陽極酸化皮膜上に、エポキシ系樹脂を主成分とし、添加剤としてメラミン系樹脂を前記樹脂膜の総重量に対して１〜１５質量％の割合で含む塗料を塗布した後に、２００℃〜３００℃で1回目の加熱処理を行い、その後、冷却した後に、前記1回目の加熱処理時の温度より１０℃以上低い１５０℃〜２９０℃の温度で２回目の加熱処理を前記1回目の加熱処理より３０％以上長い時間行うことにより、前記樹脂膜を形成する。
陽極酸化皮膜が施されたアルミニウム板に塗料を塗布した後、２回の加熱処理により塗料を焼き付けて樹脂膜を形成することにより、Ｃｓ／Ｃｉを前述した適正な値にすることができる。１回の加熱処理だけでは、メラミン系樹脂の表層部への濃縮が不十分で耐溶剤性に劣り、２回を超えて加熱処理すると、硬化が促進され加工性が低下する。  
【００２２】
この製造方法において、前記塗料にポリプロピレンワックスを０．１質量％〜１０質量％含有させておくとよい。樹脂膜の滑り性を向上させて、加工性を良くするためである。
【００２３】
この製造方法において、前記エポキシ系樹脂に５％〜３０％の変性部分を含有させ、その変性種をポリエステル変性またはウレタン変性とすることが好ましい。この場合、変性エポキシ樹脂によって樹脂膜自体の伸びを改善し、可塑性をさらに向上させて、密着性、耐肌荒れ性を良くすることができる。
【００２４】
また、この製造方法において、前記陽極酸化皮膜を２０ｎｍ〜１５０ｎｍの膜厚の有孔率５％以下の無孔質陽極酸化皮膜とし、前記無孔質陽極酸化皮膜上に０．５ｍｇ／ｍ2〜１０ｍｇ／ｍ2の塗布量のシランカップリング剤を塗布した後に、前記塗料を塗布することが好ましい。無孔質陽極酸化被膜は、耐食性に優れるが、厚過ぎると硬度が高く割れを発生させるおそれがあるためである。また、シランカップリング剤により、陽極酸化皮膜と樹脂膜との密着性を向上させることができる。
【発明の効果】
【００２５】
本発明によれば、表面の硬度が高く内部は軟質な樹脂膜で被覆されているので、キズやブロッキングの発生を抑えながら、深絞り比の高いコンデンサケースなどの製造が可能となる。
【図面の簡単な説明】
【００２６】
【図１】本発明に係る樹脂被覆アルミニウム板の表面近傍を示す断面図である。
【発明を実施するための形態】
【００２７】
以下、本発明に係る樹脂被覆アルミニウム板の一実施形態を説明する。この樹脂被覆アルミニウム板１０は、純アルミニウムまたはアルミニウム合金の板材１１の表面に有孔率５％以下の無孔質陽極酸化皮膜１２が形成されているとともに、この無孔質陽極酸化皮膜１２の上に膜厚ｔが２０μｍ以下である樹脂膜１３が形成されてなる。樹脂膜１３はエポキシ系樹脂を主成分とし、添加剤としてメラミン系樹脂を樹脂膜１３の総重量に対して５質量％〜１５質量％の割合で含むとともに、樹脂膜１３において、最表面から膜厚ｔの１０％以内の範囲を表層部Ａ、この表層部を除いた部分を深層部Ｂとし、Ｘ線光電子分光により求めたメラミン系樹脂由来の炭素濃度を、表層部ＡにおいてＣｓ、深層部ＢにおいてＣｉとすると、１．５＜（Ｃｓ／Ｃｉ）≦２０である。
【００２８】
この樹脂被覆アルミニウム板では、アルミニウムとして、１０００系、３０００系（Ａｌ−Ｍｎ系）合金、５０００系（Ａｌ−Ｍｇ系）合金などが用いられ、陽極酸化処理により陽極酸化皮膜が形成されている。
【００２９】
［陽極酸化］
陽極酸化処理に先立って前処理を行う。前処理は特に限定されるものではない。例えば、アルカリ性の脱脂液で洗浄し、水酸化ナトリウム水溶液でアルカリエッチング、硝酸水溶液でデスマット処理を行う。
【００３０】
陽極酸化処理は、酸化皮膜の溶解力が低い電解液を用いて行われ、電圧を調整して好適には厚さ２０ｎｍ〜１５０ｎｍの無孔質陽極酸化皮膜を形成する。
陽極酸化の電解液は、リン酸アンモニウム、リン酸水素アンモニウム、リン酸二水素アンモニウム、リン酸アンモニウムといったリン酸塩、もしくは珪酸ナトリウム、珪酸カリウム、珪酸リチウムといった珪酸塩の水溶液であれば、酸化皮膜の溶解力が低く、有孔率５％以下の無孔質陽極酸化皮膜１２が形成される。
陽極酸化皮膜１２の膜厚は、好ましくは、２０ｎｍ以上１００ｎｍ以下とする。
【００３１】
［シランカップリング剤］
陽極酸化皮膜１２表面に、アミノ系、エポキシ系、アクリル系等のシランカップリング剤１４を塗布し、陽極酸化皮膜１２と樹脂膜１３との密着性を向上させる。シランカップリング剤１４の塗布量は、好ましくは０．５ｍｇ／ｍ2以上１０ｍｇ／ｍ2以下とする。塗布量が下限未満の場合は樹脂膜１３との密着性を向上させる効果が十分に得られず、上限を超過した場合は脆弱層が形成されやすく、密着性が低下するおそれがある。
【００３２】
［樹脂膜］
シランカップリング剤１４を塗布した板材１１の表面に、エポキシ系樹脂を主成分とする樹脂膜１３を形成する。この樹脂膜１３は、エポキシ系樹脂を主成分とし、形成する樹脂膜１３の総重量に対して１質量％〜１５質量％の割合でメラミン系樹脂（添加剤）を含む塗料を塗布して、加熱乾燥により焼き付けることにより形成されるが、メラミン系樹脂を含有しエポキシ系樹脂を主成分とするフィルムを加熱溶解して貼り合わせてもよい。塗布方法は、ロールコート法、スプレーコート法、バーコート法、ディップ法、などを用いることができる。
【００３３】
この樹脂膜１３は、板材１１の保護層として耐食性、絶縁性、耐キズ性等を発揮するが、厚過ぎると経済的に不利であるとともに塗装不具合が発生しやすいので、好ましい厚さは３μｍ以上２０μｍ以下とする。
【００３４】
形成された樹脂膜１３において、エポキシ系樹脂が５％〜３０％の変性部分を含み、その変性種がポリエステル変性またはウレタン変性である。変性エポキシ樹脂を用いることにより、樹脂膜１３自体の伸びを改善し、可塑性をさらに向上させて、密着性、耐肌荒れ性を良くする。しかしながら、変性率が高くなり過ぎると耐熱性や耐溶剤性が劣化するおそれがある。一方、変性率が低すぎると、密着性、加工性の向上が見込めない。したがって、樹脂膜１３におけるエポキシ樹脂の変性率は、５％〜３０％とするのが好ましい。
【００３５】
添加剤としてのメラミン系樹脂は、樹脂膜１３における耐溶剤性及び硬度の向上に寄与する。このメラミン系樹脂が樹脂膜１３の表層において濃化することにより、表層のみで硬化及び耐溶剤特性が向上する。これに対して、メラミン系樹脂の添加量が少なすぎると、耐溶剤性が低下したり、硬度が不足したりするおそれがある。一方、メラミン系樹脂の添加量が多すぎると、加熱処理コストが増大するとともに、熱変色が生じるおそれもある。したがって、メラミン系樹脂の添加量は、樹脂膜１３の総重量に対して１質量％〜１５質量％とする。なお上記と同様の理由で、メラミン系樹脂の添加量を３質量％〜１０質量％とすることがより好ましい。
【００３６】
樹脂膜１３におけるメラミン系樹脂由来の炭素濃度は、メラミン系樹脂が濃化する表層で高く、内部で低くなる。Ｘ線光電子分光（ＸＰＳ）により求めた炭素濃度を、樹脂膜１３の最表面から膜厚ｔの１０％以内の表層部ＡにおいてＣｓ、樹脂膜１３のうち表層部Ａを除いた深層部ＢにおいてＣｉとした場合、
１．５＜（Ｃｓ／Ｃｉ）≦２０
とする。樹脂膜１３において、膜厚ｔに対してメラミン系樹脂由来炭素濃度がこのように分布することにより、すなわち、メラミン系樹脂が表層で濃化することにより、樹脂膜１３は、板材１１に付着する内部では軟質で板材１１の変形に追従するのでひび割れの発生が抑えられるとともに、表面部分では硬度が高く、ハンドリング時に他の部材に付着するブロッキングやキズの発生が抑えられる。
【００３７】
［樹脂膜の焼き付け方法］
樹脂膜は１３、前述した塗料をロールコート法等により塗布して、加熱乾燥により焼き付けることにより形成される。
この場合、この塗料の焼き付けにおいては、加熱処理を２回に分けて行うことが重要である。すなわち、塗料を塗布した後に、２００℃〜３００℃で1回目の加熱処理を行い、その後、冷却した後に２回目の加熱処理を行う。この２回目の加熱処理は、温度が１回目の加熱処理時の温度より１０℃以上低く、１５０℃〜２９０℃とし、時間は、１回目の加熱処理より３０％以上長い時間とする。例えば、１回目の加熱処理の時間が１０秒〜４０秒に対して、２回目の加熱処理の時間は１３秒〜７０秒とする。
２回の加熱処理としたのは、Ｃｓ／Ｃｉを前述した適正な値にするためであり、１回の加熱処理だけでは、メラミン系樹脂の表層部への濃縮が不十分で耐溶剤性に劣り、２回を超えて加熱処理すると、硬化が促進され加工性が低下する。
各回の加熱条件において、１回目の加熱温度を２００℃〜３００℃としたのは、２００℃未満だと樹脂本体の架橋反応が十分進まず硬化が不十分なのに対し、逆に３００℃を超えた場合は硬化し過ぎるために加工時の基盤密着度や成形性が低下したり、被覆樹脂の熱変色（黄変）が問題となるからである。２回目の加熱温度を１５０℃〜２９０℃としたのは、１回目の加熱で得られた加工に好適な樹脂本体の密着度や成形性を、必要以上に硬化させ変化させることなく、表面近傍にメラミンを更に拡散・濃縮させることにより、表面の耐溶剤性を高めブロッキングやキズの発生を抑制することができるからである。１５０℃未満ではメラミン拡散効果が十分でなく、２９０℃を超えると前述した密着性・加工性の低下、変色を招くことになる。２回目の加熱処理を１回目の加熱処理より３０％以上長くすることにより、低温でもよりメラミンの濃縮を促進させ、前述の効果を高めることができる。
また、１回目の加熱処理と２回目の加熱処理との間で、樹脂膜１３の表面が１００℃以下の温度となるまで冷却する。この冷却を介さずに連続的に加熱処理すると、樹脂内部に残存する熱により、２回目の加熱で予測以上に硬化が進んで成形性の低下を招く恐れがある。
【００３８】
このようにして得られる樹脂被覆アルミニウム板１０は、絞り加工などの成形加工を経て電解コンデンサケースなどに好適に利用される。但し、本発明の樹脂被覆アルミニウム板としては、利用分野がこれに限定されるものではなく、電化製品、容器、機械部品などの用途にも利用することができる。
【実施例】
【００３９】
諸条件を変更しながら、樹脂被覆アルミニウム板を製造する実験を行った。得られた実施例１〜２１及び比較例１〜１０のサンプルについて、表１及び表２を参照しながら説明する。
［前処理］
すべてのサンプルにおいて、厚さ０．３ｍｍのＪＩＳ  １１００アルミニウム板を、５％水酸化ナトリウム水溶液で５０℃、１０秒間エッチングして脱脂処理した後、１０秒間水洗した。さらに、１０％硝酸溶液に室温で１０秒間浸漬して中和した後、１０秒間水洗して乾燥した。
【００４０】
［陽極酸化］
次に、各サンプルに対して、ケイ酸塩水溶液を電解液として、所定の電解電圧で陽極酸化処理を行った。形成された無孔質陽極酸化皮膜の膜厚は、電解時間に対応する（表１参照）。
【００４１】
［下地処理］
陽極酸化処理後、１０秒間水洗して乾燥し、さらにアミノ系、エポキシ系、アクリル系のシランカップリング剤を、浸漬式コーティング法により塗布した。シランカップリング剤の塗布量は、表１に示す通りである。
【００４２】
［樹脂膜］
エポキシ系樹脂を主成分とし、添加剤としてメラミン系樹脂を前記樹脂膜の総重量に対して所定の割合で含む塗料をバーコータ塗布した後、表１に示す条件の焼き付け工程により焼き付け、樹脂膜を形成した。各サンプルに塗布した各塗料におけるメラミンの添加量は、塗料の総重量における質量割合で、表１に示す通りである。
【００４３】
以上のように製造した各樹脂被覆アルミニウム板について、以下のような評価を行った。
［メラミン系樹脂の分布測定］
各樹脂被覆アルミニウム板の樹脂膜におけるメラミン系樹脂の分布を、次のように測定した。ＸＰＳ（Ｘ線光電子分光）により炭素（Ｃ）のスペクトルを測定して、ＣＮ結合が多いメラミン系樹脂のものを波形分離し、表層部Ａの炭素濃度Ｃｓと深層部Ｂの炭素濃度Ｃｉとを測定し、その比Ｃｓ／Ｃｉを求めた。結果を表１に示す。Ｃｓ／Ｃｉの値が大きいほど、樹脂膜の表層におけるメラミンが多いと考えられる。
【００４４】
［硬度の測定］
樹脂被覆アルミニウム板を洗浄溶剤に所定時間浸漬した後、鉛筆引掻き硬度測定（ＪＩＳ  Ｋ５６００）を行った。結果を表２に示す。この結果が３Ｈ以上であったサンプルを合格、２Ｈ以下であったサンプルを不合格とした。
【００４５】
［加工密着度の測定］
表２に示す加工密着度は、樹脂被覆アルミニウム板を圧延率７０％で圧延し、碁盤目テープ剥離法により、樹脂膜の残マス数をカウントし、１００分率で表示した。この結果が５０％以上であったサンプルを合格、５０％未満であったサンプルを不合格とした。
【００４６】
［耐溶剤性］
樹脂被覆アルミニウム板の小片サンプル（約５ｃｍ角）を２枚１組として、向かい合わせた樹脂膜間に洗浄溶剤を３〜５μリットル／ｃｍ2程度滴下し、２枚を重ね合わせて固定した状態で、５０〜１００℃で３０分間乾燥させた。乾燥後、２枚の樹脂被覆アルミニウム板を手で剥離し、剥離抵抗を５段階で評価した。評価は、剥離抵抗が低い順に、
１：全く抵抗なく剥離
２：少し抵抗がある（剥離音なし）
３：抵抗ある（剥離音有り）
４：抵抗大きい（板がやや曲がる）
５：剥離困難
とし、この結果が１〜３であったサンプルを合格、４〜５であったサンプルを不合格とした。結果を表２に示す。洗浄溶剤としてはエタノール系を用いたが、イソパラフィン炭化水素系などを用いてもよい。
【００４７】
［成形性］
各実施例及び比較例の樹脂被覆アルミニウム板を円板状に切り抜いた後、深絞り成形プレスを用いて、樹脂被覆面が外周面となるように、径:高さ＝１：１．５の円筒状のコンデンサケースを成形した。さらに、成形後のコンデンサケースを洗浄溶剤に浸漬、攪拌することにより、加工油を除去した。この加工・洗浄後のコンデンサケースについて外観検査を行い、塗膜の剥がれ、肌荒れ、キズ、ケース同士のくっつきが無いものを合格とし、いずれかの不具合が見られたものを不合格と判定した。その結果を表２に示す。表の括弧内は不合格の原因を示す。
【００４８】
【表１】
2015136890.tif 000003
【００４９】
【表２】
2015136890.tif 000004
【００５０】
樹脂膜の主成分であるエポキシ系樹脂の変性率が異なる実施例１〜３から、変性率が低いと硬度が高くなり、変性率が高いと耐溶剤性がやや低下するが、変性率５％〜２８％の範囲では良品を製造できることが確認できた。
【００５１】
樹脂膜の厚さについて、実施例１，４，５を比較すると、実施例４では樹脂膜の厚さが２０μｍと厚く、実施例５では樹脂膜の厚さが５μｍと薄いが、この範囲の厚さであれば良品の樹脂被覆アルミニウム板を製造できることが確認できた。
【００５２】
メラミン系樹脂の添加量について、実施例１，６，８を比較すると、実施例６では１．２質量％と添加量が少なく、実施例８では１４質量％と添加量が多いが、この範囲の添加量であれば良品を製造できることが確認できた。一方、添加量が少なすぎる比較例１，２では硬度及び耐溶剤性が不足し、添加量が多すぎる比較例３では加工密着度が低下することが確認できた。
【００５３】
Ｃｓ／Ｃｉについて、値が２である実施例６，７では問題がなかったが、Ｃｓ／Ｃｉの値が１．２である比較例２では硬度及び耐溶剤性が不足することが確認できた。一方、Ｃｓ／Ｃｉが２５である比較例６では、加工密着度がやや低下するものの硬度及び耐溶剤性は問題がなかったが、加熱時に黄変が発生することが確認できた。
【００５４】
陽極酸化被膜の皮膜厚さについて、２０ｎｍと薄い実施例９と、１５０ｎｍとやや厚い実施例１０とでは、製造された樹脂被覆アルミニウム板の品質に問題がなかった。一方、皮膜厚さが２００ｎｍである実施例１８では、加工密着度がやや低下したが、良品とできる範囲であった。
【００５５】
シランカップリング剤の塗布量について、０．８ｍｇ／ｍ2〜９ｍｇ／ｍ2では、製造された樹脂被覆アルミニウム板の品質に問題がなかった。一方、０ｍｇ／ｍ2である実施例１２では、加工密着度がやや低下したが、良品とできる範囲であった。
【００５６】
以上説明したように、本発明の表面の硬度が高く内部は軟質な樹脂膜で被覆されている樹脂被覆アルミニウム板により、キズやブロッキングの発生を抑えながら、深絞り比の高いコンデンサケースなどの製造が可能となる。
【００５７】
なお、本発明は前記実施形態の構成のものに限定されるものではなく、細部構成においては、本発明の趣旨を逸脱しない範囲において種々の変更を加えることが可能である。
【符号の説明】
【００５８】
１０  樹脂被覆アルミニウム板
１１  板材
１２  無孔質陽極酸化皮膜
１３  樹脂膜
１４  シランカップリング剤
Ａ  表層部
Ｂ  深層部
【図１】
2015136890.tif 000005